【手続補正書】
【提出日】平成20年2月13日(2008.2.13)
【手続補正１】
【補正対象書類名】特許請求の範囲
【補正対象項目名】全文
【補正方法】変更
【補正の内容】
【特許請求の範囲】
【請求項１】
少なくとも１種の芳香族モノマー及び少なくとも１種のアクリレートモノマーの反復単位を含んでなる、粘着付与樹脂重量当り６００重量ｐｐｍより低い残留モノモノマー濃度を有する粘着付与樹脂。
【請求項２】
前記芳香族モノマーがオレフィン置換芳香族化合物の群から選ばれた少なくとも１種である請求項１に記載の粘着付与樹脂。
【請求項３】
前記芳香族モノマーがスチレン、α−メチルスチレン、ビニルトルエン、インデン、メチルインデン、ジビニルベンゼン、ジシクロペンタジエン及びメチル−ジシクロペンタジエンからなる群から選ばれる請求項２に記載の粘着付与樹脂。
【請求項４】
前記アクリレートモノマーが一般式：
Ｒ1−ＣＨ＝ＣＲ2−ＣＯＯＲ3
［式中、Ｒ1は水素、脂肪族基及び芳香族基からなる群から選ばれ；Ｒ2は水素、脂肪族基及び芳香族基からなる群から選ばれ；そしてＲ3は水素、脂肪族基及び芳香族基からなる群から選ばれる］
を有する請求項１に記載の粘着付与樹脂。
【請求項５】
前記脂肪族基が１〜２０個の炭素原子を有する請求項４に記載の粘着付与樹脂。
【請求項６】
前記脂肪族基が１〜１２個の炭素原子を有する請求項５に記載の粘着付与樹脂。
【請求項７】
前記芳香族基が６〜２０個の炭素原子を有する請求項４に記載の粘着付与樹脂。
【請求項８】
前記アクリレートモノマーのＲ1及びＲ2が共に水素である請求項４に記載の粘着付与樹脂。
【請求項９】
前記アクリレートモノマーがアクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ラウリル、アクリル酸ラウリル、アクリル酸トリデシル、メタクリル酸トリデシル、アクリル酸ステアリル、メタクリル酸ステアリル、メタクリル酸グリシジル、クロトン酸アルキル、酢酸ビニル、マレイン酸ジ−ｎ−ブチル、ジ−オクチルマレエート、メタクリル酸アセトアセトキシエチル、アクリル酸アセトアセトキシエチル、メタクリル酸アセトアセトキシプロピル、アクリル酸アセトアセトキシプロピル、ジアセトンアクリルアミド、アクリルアミド、メタクリルアミド、メタクリル酸ヒドロキシエチル、アクリル酸ヒドロキシエチル、メタクリル酸アリル、メタクリル酸テトラヒドロフルフリル、アクリル酸テトラヒドロフルフリル、メタクリル酸シクロヘキシル、アクリル酸シクロヘキシル、アクリル酸ｎ−ヘキシル、メタクリル酸ｎ−ヘキシル、アクリル酸２−エトキシエチル、メタクリル酸２−エトキシエチル、メタクリル酸イソデシル、アクリル酸イソデシル、２−メトキシアクリレート、２−メトキシメタクリレート、２−（２−エトキシエトキシ）エチルアクリレート、アクリル酸２−フェノキシエチル、メタクリル酸２−フェノキシエチル、アクリル酸イソボルニル、メタクリル酸イソボルニル、カプロラクトンアクリレート、カプロラクトンメタクリレート、ポリプロピレングリコールモノアクリレート、ポリプロピレングリコールモノメタクリレート、ポリエチレングリコール（４００）アクリレート、ポリプロピレングリコール（４００）メタクリレート、アクリル酸ベンジル、メタクリル酸ベンジル、１−アリルオキシ−２−ヒドロイルプロピルスルホン酸ナトリウム、アクリロニトリル及びそれらの混合物からなる群から選ばれる請求項１に記載の粘着付与樹脂。
【請求項１０】
前記アクリレートモノマーが２０個以下の炭素原子を有する請求項１に記載の粘着付与樹脂。
【請求項１１】
前記アクリレートモノマーがアクリル酸、アクリル酸２−エチルヘキシル、メタクリル酸メチル、アクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソ−ノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ヒドロキシエチル、アクリル酸ヒドロキシエチル、メタクリル酸アリル、メタクリル酸シクロヘキシル、アクリル酸シクロヘキシル、アクリル酸ｎ−ヘキシル、メタクリル酸ｎ−ヘキシル、アクリル酸イソボルニル、メタクリル酸イソボルニル及びそれらの混合物からなる群から選ばれる請求項１０に記載の粘着付与樹脂。
【請求項１２】
前記アクリレートモノマーがアクリル酸及びアクリル酸２−エチルヘキシルである請求項１１に記載の粘着付与樹脂。
【請求項１３】
前記アクリレートモノマーがヒドロキシ、脂環式、酸、エポキシド、アミド、アクリロニトリル及びアクリレート基からなる群から選ばれた少なくとも１個の官能基を含む請求項１に記載の粘着付与樹脂。
【請求項１４】
前記粘着付与樹脂が少なくとも１種の開始剤を用いてラジカル触媒重合プロセスによって生成される請求項１に記載の粘着付与樹脂。
【請求項１５】
前記開始剤がジアシルペルオキシド、ジアルキルペルオキシジカーボネート、ｔｅｒｔ−アルキルペルオキシエステル、ジ−ｔｅｒｔ−アルキルペルオキシド、ｔｅｒｔ−アルキルヒドロペルオキシド、ケトンペルオキシド及びそれらの混合物からなる群から選ばれる請求項１４に記載の粘着付与樹脂。
【請求項１６】
前記粘着付与樹脂が、粘着付与樹脂生成物流と少なくとも１種のキャリヤーとを、少なくとも１種の残留モノマーの一部を除去して前記粘着付与樹脂を生成するのに充分な温度において接触させることを含む方法によって生成される請求項１に記載の粘着付与樹脂。
【請求項１７】
前記粘着付与樹脂が前記粘着付与樹脂を含む接着剤組成物の湿気輸送速度を著しくは低下させない請求項１に記載の粘着付与樹脂。
【請求項１８】
前記粘着付与樹脂が、前記粘着付与樹脂を含まない接着剤組成物に比べて、２５％より多くは接着剤組成物の湿気輸送速度を低下させない請求項１７に記載の粘着付与樹脂。
【請求項１９】
前記接着剤組成物の湿気輸送速度が、粘着付与樹脂を含まない接着剤組成物に比べて、同一であるか又は増加する請求項１７に記載の粘着付与樹脂。
【請求項２０】
前記接着剤組成物の湿気輸送速度が２００〜３０００の範囲である請求項１７に記載の粘着付与樹脂。
【請求項２１】
前記接着剤組成物の湿気輸送速度が５００〜１５００の範囲である請求項２０に記載の粘着付与樹脂。
【請求項２２】
前記粘着付与樹脂の残留モノマー濃度が、粘着付与樹脂の重量に基づき、３００重量ｐｐｍ未満である請求項１に記載の粘着付与樹脂。
【請求項２３】
前記粘着付与樹脂の残留モノマー濃度が、粘着付与樹脂の重量に基づき、芳香族モノマーが２００ｐｐｍ未満であり且つアクリルモノマーが４００ｐｐｍ未満である請求項１に記載の粘着付与樹脂。
【請求項２４】
前記粘着付与樹脂の残留モノマー濃度が、粘着付与樹脂の重量に基づき、芳香族モノマーが１００重量ｐｐｍ未満であり且つアクリルモノマーが１５０重量ｐｐｍ未満である請求項２３に記載の粘着付与樹脂。
【請求項２５】
前記粘着付与樹脂が、粘着付与樹脂の重量に基づき、５００重量ｐｐｍ未満の残留溶剤濃度を有する請求項１に記載の粘着付与樹脂。
【請求項２６】
前記粘着付与樹脂中の芳香族モノマー反復単位の量が、粘着付与樹脂中のモノマー反復単位の総量に基づき、２０〜７０％の範囲である請求項１に記載の粘着付与樹脂。
【請求項２７】
前記粘着付与樹脂中のアクリレートモノマー反復単位の量が、粘着付与樹脂中のモノマー反復単位の総量に基づき、３０〜８０％の範囲である請求項１に記載の粘着付与樹脂。
【請求項２８】
前記粘着付与樹脂が、室温で液体〜１８０℃の範囲のＲ＆Ｂ軟化点を有する請求項１に記載の粘着付与樹脂。
【請求項２９】
前記粘着付与樹脂の酸価が０〜３００ｍｇＫＯＨ／ｇ樹脂の範囲である請求項１に記載の粘着付与樹脂。
【請求項３０】
前記粘着付与樹脂のヒドロキシル価が０〜３００の範囲である請求項１に記載の粘着付与樹脂。
【請求項３１】
前記粘着付与樹脂のＭＭＡＰ曇り点が５０℃未満である請求項１に記載の粘着付与樹脂。
【請求項３２】
前記粘着付与樹脂の数平均分子量（Ｍｎ）が１，５００〜７，０００ダルトンの範囲である請求項１に記載の粘着付与樹脂。
【請求項３３】
前記粘着付与樹脂の数平均分子量（Ｍｎ）が２，０００〜４，０００ダルトンの範囲である請求項３２に記載の粘着付与樹脂。
【請求項３４】
前記粘着付与樹脂の重量平均分子量（Ｍｗ）が２，０００〜２５，０００ダルトンの範囲である請求項１に記載の粘着付与樹脂。
【請求項３５】
前記粘着付与樹脂の重量平均分子量（Ｍｗ）が３，０００〜１０，０００の範囲である請求項３４に記載の粘着付与樹脂。
【請求項３６】
前記粘着付与樹脂のｚ−平均分子量（Ｍｚ）が３，０００〜７５，０００ダルトンの範囲である請求項１に記載の粘着付与樹脂。
【請求項３７】
前記粘着付与樹脂のｚ−平均分子量（Ｍｚ）が５，０００〜２０，０００の範囲である請求項３６に記載の粘着付与樹脂。
【請求項３８】
前記粘着付与樹脂のガードナーカラーが５未満である請求項１に記載の粘着付与樹脂。
【請求項３９】
前記粘着付与樹脂がスチレン、アクリル酸及びアクリル酸２−エチルヘキシルから選ばれた少なくとも１種のモノマーからのモノマー反復単位を含む請求項１に記載の粘着付与樹脂。
【請求項４０】
スチレン反復単位の量が、粘着付与樹脂中のモノマー反復単位の総量に基づき、０．１％〜９９．９％の範囲である請求項３９に記載の粘着付与樹脂。
【請求項４１】
アクリル酸及びアクリル酸２−エチルヘキシルの量が、粘着付与樹脂中のモノマー反復単位の総量に基づき、０．１％〜９９．９％の範囲である請求項３９に記載の粘着付与樹脂。
【請求項４２】
スチレン反復単位の量が、粘着付与樹脂中のモノマー反復単位の総量に基づき、２０〜７０％の範囲であり、且つアクリル酸反復単位とアクリル酸２−エチルヘキシル反復単位との合計量が３０〜８０％の範囲である請求項４０に記載の粘着付与樹脂。
【請求項４３】
粘着付与樹脂生成物流と少なくとも１種のキャリヤーとを、前記粘着付与樹脂生成物流から少なくとも１種の残留モノマーの一部を除去するのに充分な温度において接触させて粘着付与樹脂を生成させることを含んでなる方法によって製造される、粘着付与樹脂の重量に基づいて６００重量ｐｐｍ未満の残留モノマー濃度を有する粘着付与樹脂。
【請求項４４】
少なくとも１種の芳香族モノマー及び少なくとも１種のアクリルモノマーの反復単位から実質的になる粘着付与樹脂であって、前記粘着付与樹脂が粘着付与樹脂の重量当り６００重量ｐｐｍより少ない低残留モノマー濃度を有する粘着付与樹脂。
【請求項４５】
前記芳香族モノマーがスチレンである請求項４４に記載の粘着付与樹脂。
【請求項４６】
前記アクリルモノマーがアクリル酸２−エチルヘキシル及びアクリル酸である請求項４４に記載の粘着付与樹脂。
【請求項４７】
請求項１に記載の粘着付与樹脂を含んでなる接着剤組成物。
【請求項４８】
請求項４７に記載の接着剤組成物を含んでなる物品。
【手続補正２】
【補正対象書類名】明細書
【補正対象項目名】０１１７
【補正方法】変更
【補正の内容】
【０１１７】
表ＩＸの結果は、スチレン−アクリレート粘着付与剤が水性接着剤組成物中に使用できることを示した。また、表中の結果は種々の粘着付与樹脂の作用を明白に示している。これらの作用は、軟化点に関連するようである。最も低い軟化点を有するＲｅａｃｔｏｌ  ＡＣ  １１を用いた場合、剪断力が最も大きく低下したが、剥離接着力は、Ａｃｒｏｎａｌ（登録商標）Ｖ２１５ポリマー単独に比較して明らかに増加した。他の２種の粘着付与剤、Ｒｅａｃｔｏｌ（登録商標）ＡＣ１１及びＴａｃｏｌｙｎ（登録商標）３１７９Ｈを用いた場合、剪断接着力は明らかに減少し、特にＰＥに対する剥離接着力は改善された。例１の製剤Ｉ及びＩＩのスチレン−アクリレート粘着付与樹脂の間に接着性の大きな違いは見られなかった。剪断力のみが製剤Ｉのスチレン−アクリレート粘着付与樹脂の方がより高く、これは高い軟化点による可能性が最も高かった。Ｒｅａｃｔｏｌ（登録商標）ＡＣ  １１アクリル樹脂の性質は、これらの水性ポリマーに通常使用される従来の粘着付与剤分散体（Ｔａｃｏｌｙｎ（登録商標）３１７９Ｈ）に近づいた。接着力はわずかに低下したが、凝集力（剪断力）は増加した。
以下に本発明の態様を列挙する。
１．少なくとも１種の芳香族モノマー及び少なくとも１種のアクリレートモノマーの反復単位を含んでなる残留モノモノマー濃度が低い粘着付与樹脂。
２．前記芳香族モノマーがオレフィン置換芳香族化合物の群から選ばれた少なくとも１種である態様１に記載の粘着付与樹脂。
３．前記芳香族モノマーがスチレン、α−メチルスチレン、ビニルトルエン、インデン、メチルインデン、ジビニルベンゼン、ジシクロペンタジエン及びメチル−ジシクロペンタジエンからなる群から選ばれる態様２に記載の粘着付与樹脂。
４．前記アクリレートモノマーが一般式：
Ｒ1−ＣＨ＝ＣＲ2−ＣＯＯＲ3
［式中、Ｒ1は水素、脂肪族基及び芳香族基からなる群から選ばれ；Ｒ2は水素、脂肪族基及び芳香族基からなる群から選ばれ；そしてＲ3は水素、脂肪族基及び芳香族基からなる群から選ばれる］
を有する態様１に記載の粘着付与樹脂。
５．前記脂肪族基が１〜約２０個の炭素原子を有する態様４に記載の粘着付与樹脂。
６．前記脂肪族基が１〜１２個の炭素原子を有する態様５に記載の粘着付与樹脂。
７．前記芳香族基が約６〜約２０個の炭素原子を有する態様４に記載の粘着付与樹脂。
８．前記アクリレートモノマーのＲ1及びＲ2が共に水素である態様４に記載の粘着付与樹脂。
９．前記アクリレートモノマーがアクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ラウリル、アクリル酸ラウリル、アクリル酸トリデシル、メタクリル酸トリデシル、アクリル酸ステアリル、メタクリル酸ステアリル、メタクリル酸グリシジル、クロトン酸アルキル、酢酸ビニル、マレイン酸ジ−ｎ−ブチル、ジ−オクチルマレエート、メタクリル酸アセトアセトキシエチル、アクリル酸アセトアセトキシエチル、メタクリル酸アセトアセトキシプロピル、アクリル酸アセトアセトキシプロピル、ジアセトンアクリルアミド、アクリルアミド、メタクリルアミド、メタクリル酸ヒドロキシエチル、アクリル酸ヒドロキシエチル、メタクリル酸アリル、メタクリル酸テトラヒドロフルフリル、アクリル酸テトラヒドロフルフリル、メタクリル酸シクロヘキシル、アクリル酸シクロヘキシル、アクリル酸ｎ−ヘキシル、メタクリル酸ｎ−ヘキシル、アクリル酸２−エトキシエチル、メタクリル酸２−エトキシエチル、メタクリル酸イソデシル、アクリル酸イソデシル、２−メトキシアクリレート、２−メトキシメタクリレート、２−（２−エトキシエトキシ）エチルアクリレート、アクリル酸２−フェノキシエチル、メタクリル酸２−フェノキシエチル、アクリル酸イソボルニル、メタクリル酸イソボルニル、カプロラクトンアクリレート、カプロラクトンメタクリレート、ポリプロピレングリコールモノアクリレート、ポリプロピレングリコールモノメタクリレート、ポリエチレングリコール（４００）アクリレート、ポリプロピレングリコール（４００）メタクリレート、アクリル酸ベンジル、メタクリル酸ベンジル、１−アリルオキシ−２−ヒドロイルプロピルスルホン酸ナトリウム、アクリロニトリル及びそれらの混合物からなる群から選ばれる態様１に記載の粘着付与樹脂。
１０．前記アクリレートモノマーが約２０個以下の炭素原子を有する態様１に記載の粘着付与樹脂。
１１．前記アクリレートモノマーがアクリル酸、アクリル酸２−エチルヘキシル、メタクリル酸メチル、アクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、２−メチルヘプチル（メタ）アクリレート、アクリル酸オクチル、メタクリル酸オクチル、イソオクチル（メタ）アクリレート、ｎ−ノニル（メタ）アクリレート、イソ−ノニル（メタ）アクリレート、デシル（メタ）アクリレート、アクリル酸イソデシル、メタクリル酸イソデシル、ドデシル（メタ）アクリレート、イソボルニル（メタ）アクリレート、メタクリル酸ヒドロキシエチル、アクリル酸ヒドロキシエチル、メタクリル酸アリル、メタクリル酸シクロヘキシル、アクリル酸シクロヘキシル、アクリル酸ｎ−ヘキシル、メタクリル酸ｎ−ヘキシル、アクリル酸イソボルニル、メタクリル酸イソボルニル及びそれらの混合物からなる群から選ばれる態様１０に記載の粘着付与樹脂。
１２．前記アクリレートモノマーがアクリル酸及びアクリル酸２−エチルヘキシルである態様１１に記載の粘着付与樹脂。
１３．前記アクリレートモノマーがヒドロキシ、脂環式、酸、エポキシド、アミド、アクリロニトリル及びアクリレート基からなる群から選ばれた少なくとも１個の官能基を含む態様１に記載の粘着付与樹脂。
１４．前記粘着付与樹脂が少なくとも１種の開始剤を用いてラジカル触媒重合プロセスによって生成される態様１に記載の粘着付与樹脂。
１５．前記開始剤がジアシルペルオキシド、ジアルキルペルオキシジカーボネート、ｔｅｒｔ−アルキルペルオキシエステル、ジ−ｔｅｒｔ−アルキルペルオキシド、ｔｅｒｔ−アルキルヒドロペルオキシド、ケトンペルオキシド及びそれらの混合物からなる群から選ばれる態様１４に記載の粘着付与樹脂。
１６．前記粘着付与樹脂が、粘着付与樹脂生成物流と少なくとも１種のキャリヤーとを、少なくとも１種の残留モノマーの一部を除去して前記粘着付与樹脂を生成するのに充分な温度において接触させることを含む方法によって生成される態様１に記載の粘着付与樹脂。
１７．前記粘着付与樹脂が前記粘着付与樹脂を含む接着剤組成物の湿気輸送速度を著しくは低下させない態様１に記載の粘着付与樹脂。
１８．前記粘着付与樹脂が、前記粘着付与樹脂を含まない接着剤組成物に比べて、２５％より多くは接着剤組成物の湿気輸送速度を低下させない態様１７に記載の粘着付与樹脂。
１９．前記接着剤組成物の湿気輸送速度が、粘着付与樹脂を含まない接着剤組成物に比べて、同一であるか又は増加する態様１７に記載の粘着付与樹脂。
２０．前記接着剤組成物の湿気輸送速度が約２００〜約３０００の範囲である態様１７に記載の粘着付与樹脂。
２１．前記接着剤組成物の湿気輸送速度が約５００〜１５００の範囲である態様２０に記載の粘着付与樹脂。
２２．前記粘着付与樹脂の残留モノマー濃度が、粘着付与樹脂の重量に基づき、約６００重量ｐｐｍ未満である態様１に記載の粘着付与樹脂。
２３．前記粘着付与樹脂の残留モノマー濃度が、粘着付与樹脂の重量に基づき、約３００重量ｐｐｍ未満である態様２２に記載の粘着付与樹脂。
２４．前記粘着付与樹脂の残留モノマー濃度が、粘着付与樹脂の重量に基づき、芳香族モノマーが約２００ｐｐｍ未満であり且つアクリルモノマーが約４００ｐｐｍ未満である態様２３に記載の粘着付与樹脂。
２５．前記粘着付与樹脂の残留モノマー濃度が、粘着付与樹脂の重量に基づき、芳香族モノマーが約１００重量ｐｐｍ未満であり且つアクリルモノマーが約１５０重量ｐｐｍ未満である態様２４に記載の粘着付与樹脂。
２６．前記粘着付与樹脂が、粘着付与樹脂の重量に基づき、約５００重量ｐｐｍ未満の残留溶剤濃度を有する態様１に記載の粘着付与樹脂。
２７．前記粘着付与樹脂中の芳香族モノマー反復単位の量が、粘着付与樹脂中のモノマー反復単位の総量に基づき、約２０％〜約７０％の範囲である態様１に記載の粘着付与樹脂。
２８．前記粘着付与樹脂中のアクリレートモノマー反復単位の量が、粘着付与樹脂中のモノマー反復単位の総量に基づき、約３０％〜約８０％の範囲である態様１に記載の粘着付与樹脂。
２９．前記粘着付与樹脂が、室温で液体〜約１８０℃の範囲のＲ＆Ｂ軟化点を有する態様１に記載の粘着付与樹脂。
３０．前記粘着付与樹脂の酸価が約０〜約３００ｍｇＫＯＨ／ｇ樹脂の範囲である態様１に記載の粘着付与樹脂。
３１．前記粘着付与樹脂のヒドロキシル価が約０〜約３００の範囲である態様１に記載の粘着付与樹脂。
３２．前記粘着付与樹脂のＭＭＡＰ曇り点が５０℃未満である態様１に記載の粘着付与樹脂。
３３．前記粘着付与樹脂の数平均分子量（Ｍｎ）が約１，５００〜約７，０００ダルトンの範囲である態様１に記載の粘着付与樹脂。
３４．前記粘着付与樹脂の数平均分子量（Ｍｎ）が２，０００〜４，０００ダルトンの範囲である態様３３に記載の粘着付与樹脂。
３５．前記粘着付与樹脂の重量平均分子量（Ｍｗ）が約２，０００〜約２５，０００ダルトンの範囲である態様１に記載の粘着付与樹脂。
３６．前記粘着付与樹脂の重量平均分子量（Ｍｗ）が３，０００〜１０，０００の範囲である態様３５に記載の粘着付与樹脂。
３７．前記粘着付与樹脂のｚ−平均分子量（Ｍｚ）が約３，０００〜約７５，０００ダルトンの範囲である態様１に記載の粘着付与樹脂。
３８．前記粘着付与樹脂のｚ−平均分子量（Ｍｚ）が５，０００〜２０，０００の範囲である態様３７に記載の粘着付与樹脂。
３９．前記粘着付与樹脂のガードナーカラーが５未満である態様１に記載の粘着付与樹脂。
４０．前記粘着付与樹脂がスチレン、アクリル酸及びアクリル酸２−エチルヘキシルから選ばれた少なくとも１種のモノマーからのモノマー反復単位を含む態様１に記載の粘着付与樹脂。
４１．スチレン反復単位の量が、粘着付与樹脂中のモノマー反復単位の総量に基づき、０．１％〜９９．９％の範囲である態様４０に記載の粘着付与樹脂。
４２．アクリル酸及びアクリル酸２−エチルヘキシルの量が、粘着付与樹脂中のモノマー反復単位の総量に基づき、０．１％〜９９．９％の範囲である態様４０に記載の粘着付与樹脂。
４３．スチレン反復単位の量が、粘着付与樹脂中のモノマー反復単位の総量に基づき、約２０％〜約７０％の範囲であり、且つアクリル酸反復単位とアクリル酸２−エチルヘキシル反復単位との合計量が約３０％〜約８０％の範囲である態様４１に記載の粘着付与樹脂。
４４．少なくとも１種の芳香族モノマー及び少なくとも１種のアクリレートモノマーの反復単位を含む粘着付与樹脂であって、前記粘着付与樹脂を含む接着剤組成物の湿気輸送速度を著しくは低下させない粘着付与樹脂。
４５．少なくとも１種の芳香族モノマー及び少なくとも１種のアクリレートモノマーの反復単位を含む粘着付与樹脂であって、前記粘着付与樹脂を含む接着剤組成物の曇り性を著しくは増加させない粘着付与樹脂。
４６．少なくとも１種の芳香族モノマー及び少なくとも１種のアクリレートモノマーの反復単位を含む皮膚感作性を著しくは示さない粘着付与樹脂。
４７．少なくとも１種の芳香族モノマー及び少なくとも１種のアクリレートモノマーの反復単位を含む粘着付与樹脂であって、前記粘着付与樹脂を含む接着剤組成物の湿気輸送速度を著しくは低下させず且つ前記粘着付与樹脂を含む接着剤組成物の曇り性を著しくは増加させない粘着付与樹脂。
４８．皮膚感作性を著しくは示さない態様４７に記載の粘着付与樹脂。
４９．粘着付与樹脂生成物流と少なくとも１種のキャリヤーとを、前記粘着付与樹脂生成物流から少なくとも１種の残留モノマーの一部を除去するのに充分な温度において接触させて粘着付与樹脂を生成させることを含んでなる粘着付与樹脂の製造方法。
５０．前記キャリヤーが水蒸気、窒素及びエタンからなる群から選ばれる態様４９に記載の方法。
５１．前記接触を、約１５０℃〜約２５０℃の範囲の温度で、行う態様４９に記載の方法。
５２．前記接触を、約１０ｍｂａｒ〜約１０００ｍｂａｒの範囲の圧力で、行う態様４９に記載の方法。
５３．ａ）少なくとも１種の芳香族モノマー、少なくとも１種のアクリレートモノマー及び任意的な少なくとも１種の溶剤を反応器ゾーンに供給して、反応混合物を生成させ；
ｂ）前記反応混合物を少なくとも１種の開始剤の存在下に重合させて、粘着付与樹脂生成物流を生成させ；そして
ｃ）前記粘着付与樹脂生成物流をキャリヤーと接触させることによって前記粘着付与樹脂生成物流から少なくとも１種の残留モノマーの一部を除去して、粘着付与樹脂を生成させる
ことを含んでなる粘着付与樹脂の製造方法。
５４．ａ）少なくとも１種の芳香族モノマー、少なくとも１種のアクリレートモノマー及び任意的な少なくとも１種の溶剤を反応器ゾーンに供給して、反応混合物を生成させ；
ｂ）前記反応混合物を少なくとも１種の開始剤の存在下で重合させて、粘着付与樹脂生成物流を生成させ；
ｃ）前記粘着付与樹脂生成物流を、前記粘着付与樹脂生成物流から少なくとも１種の残留モノマーの一部を除去するのに充分な温度において加熱し；そして
ｄ）前記粘着付与樹脂生成物流を少なくとも１種のキャリヤーと接触させることによって残留モノマーの一部を更に除去して、粘着付与樹脂を生成させる
ことを含んでなる粘着付与樹脂の製造方法。
５５．前記加熱を約１５０℃〜約２５０℃の範囲の温度で実施する態様５４に記載の粘着付与樹脂の製造方法。
５６．前記加熱を約１０ｍｂａｒ〜約１０００ｍｂａｒの圧力において実施する態様５４に記載の粘着付与樹脂の製造方法。
５７．ａ）少なくとも１種の芳香族モノマー、少なくとも１種のアクリレートモノマー及び任意的な少なくとも１種の溶剤を反応器ゾーンに供給して、反応混合物を生成させ；
ｂ）前記反応混合物を少なくとも１種の開始剤の存在下に重合させて、粘着付与樹脂生成物流を生成させ；
ｃ）前記粘着付与樹脂生成物流を、約１５０℃〜約２５０℃の範囲の温度において加熱して、前記粘着付与樹脂生成物流から残留モノマーの一部を除去し；そして
ｄ）前記粘着付与樹脂生成物流をキャリヤーと接触させることによって残留モノマーの一部を更に除去して、芳香族モノマー約２００ｐｐｍ未満及びアクリレートモノマー４００ｐｐｍ未満の残留モノマー濃度を有する粘着付与樹脂を生成させる
ことを含んでなる粘着付与樹脂の製造方法。
５８．ａ）少なくとも１種の芳香族モノマー、少なくとも１種のアクリレートモノマー及び少なくとも１種の開始剤を接触させて、モノマー開始剤流を生成させ；
ｂ）前記モノマー開始剤流を、約１００℃〜約２５０℃の範囲の温度の、溶剤を含む反応ゾーンに送り；
ｃ）前記モノマー開始剤供給材料流を重合条件において重合させて、粘着付与樹脂生成物流を生成させ；
ｄ）任意的に、追加量の開始剤を前記反応ゾーンに供給し；
ｅ）前記粘着付与樹脂生成物流を、約１５０℃〜約２５０℃の範囲の温度及び約１０ｍｂａｒ〜約１０００ｍｂａｒの圧力において加熱して、前記粘着付与樹脂生成物流から残留モノマーの一部を除去し；そして
ｆ）前記粘着付与樹脂生成物流を、約１５０℃〜約２５０℃の温度及び約１０ｍｂａｒ〜約１０００ｍｂａｒの圧力において、蒸気と接触させることによって前記残留モノマーを更に除去して、粘着付与樹脂の重量に基づき、芳香族モノマー２００重量ｐｐｍ未満及びアクリレートモノマー４００ｐｐｍ未満の残留モノマー濃度を有する粘着付与樹脂を生成させる
ことを含んでなる粘着付与樹脂の製造方法。
５９．少なくとも１種の粘着付与樹脂及び少なくとも接着剤成分を供給することを含んでなり、前記粘着付与樹脂が少なくとも１種の芳香族モノマー及び少なくとも１種のアクリレートモノマーからのモノマー反復単位を含む接着剤組成物の製造方法。
６０．前記接着剤組成物を少なくとも１種の基材と接触させて物品を製造することを更に含む態様５９に記載の方法。
６１．前記基材がポリエチレンテレフタレート、二軸延伸ポリプロピレン、織布、不織布、金属、金属箔、紙、ガラス、セラミック並びにこれらの材料の１種又はそれ以上の積層品を含む複合材料からなる群から選ばれる態様６０に記載の方法。
６２．態様４９に記載の方法によって製造された粘着付与樹脂。
６３．少なくとも１種の芳香族モノマー及び少なくとも１種のアクリルモノマーからの反復単位から本質的になる残留モノマー濃度の低い粘着付与樹脂。
６４．前記芳香族モノマーがスチレンである態様６３に記載の粘着付与樹脂。
６５．前記アクリルモノマーがアクリル酸２−エチルヘキシル及びアクリル酸である態様６３に記載の粘着付与樹脂。
６６．態様１に記載の粘着付与樹脂を含んでなる接着剤組成物。
６７．態様６６に記載の接着剤組成物を含んでなる物品。